【事件の表示】
　平成１１年特許願第２８０３２０号「液晶媒体」拒絶査定不服審判事件〔平成１２年４月１８日出願公開、特開２０００−１０９８４１〕について、次のとおり審決する。
【結　論】
　本件審判の請求は、成り立たない。
【理　由】
１．手続きの経緯 
 　本願は、１９９１年４月１２日（パリ条約による優先権主張外国庁受理１９９０年４月１３日ドイツ（ＤＥ））を国際出願日とする出願である特願平３−５０６８７９号（以下、「原出願」という。）の一部を、特許法第４４条第１項の規定による新たな特許出願として平成１１年９月３０日に出願されたものであって、平成１３年１０月２９日付けで拒絶査定（送達日平成１３年１１月７日）され、その後、平成１４年２月５日に審判が請求されたものである。
　　　　
２．本願発明及び優先権主張の検討
　本願の請求項１ないし１４に係る発明は、平成１２年１０月２５日付け及び平成１３年８月７日付け手続補正書により補正された明細書の記載からみて、その特許請求の範囲の請求項１ないし１４に記載されたとおりのものと認められるところ、その請求項１に記載された発明（以下、「本願発明１」という。）は次のとおりである。 
 「正の誘電異方性を有する極性化合物の混合物を基礎とする液晶媒体であって、一般式Ｉ 
  
　　　　　　　　　　　　　　　　　　　　　　　　　Ｉ
 （式中、Ｈａｌは弗素または塩素であり、およびＲは、それぞれの場合に７個までの炭素原子を有するアルキル、オキサアルキル、フルオロアルキルまたはアルケニルである）の１種またはそれ以上の化合物と、
式Ｉ”
　　　　　　　　　　　　　　　　　　　　　　　　　Ｉ”
（式中、Ｚ１およびＺ２は、それぞれ互いに独立して、−ＣＨ２ＣＨ２−、−Ｃ≡Ｃ−、−ＣＯ−Ｏ−、−Ｏ−ＣＯ−または単結合であり、ｍは０、１または２であり、Ｑ１およびＱ２は、それぞれ互いに独立して１，４−フェニレン、トランス−１，４−シクロヘキシレンまたは３−フルオロ−１，４−フェニレンであり、あるいはまた基ＱｌおよびＱ２の一方はトランス−１，３−ジオキサン−２，５−ジイル、ピリミジシ−２，５−ジイルまたは１，４−シクロヘキセニレンでもあり、Ｒ０は、それぞれの場合に９個までの炭素原子を有するｎ−アルキル、ｎ−アルケニル、ｎ−アルコキシまたはｎ−オキサアルキルであり、ＹはＦであり、そしてＸ’はＣＦ３またはＯＣＦ３である）
の１種またはそれ以上の化合物とを含み、
一般式ＩＩ〜ＶＩＩＩ：
　　　　　　　　　　　　　　　　　　　　　　　　　ＩＩ
　　　　　　　　　　　　　　　　　　　　　　　　
　　　　　　　　　　　　　　　　　　　　　　　　　ＩＩＩ
　　　　　　　　　　　　　　　　　　　　　　　　　ＩＶ
（式ＩＩ〜ＩＶ中、それぞれの基は以下に定義する通りである：
Ｒ：それぞれの場合に７個までの炭素原子を有するアルキル、オキサアルキル、フルオロアルキルまたはアルケニル；
Ｘ：Ｆ、Ｃｌ、ＣＦ３、ＯＣＦ３またはＯＣＨＦ２；
Ｙ１およびＹ２：それぞれの場合にＦ；
ｒ：０または１）
　　　　　　　　　　　　　　　　　　　　　　　　　Ｖ
　　　　　　　　　　　　　　　　　　　　　　　　　ＶＩ
　　　　　　　　　　　　　　　　　　　　　　　　　ＶＩＩ
　　　　　　　　　　　　　　　　　　　　　　　　　ＶＩＩＩ
（式Ｖ〜ＶＩＩＩ中、それぞれの基は以下に定義する通りである：
Ｒ：それぞれの場合に７個までの炭素原子を有するアルキル、オキサアルキル、フルオロアルキルまたはアルケニル；
Ｘ：Ｆ、Ｃｌ、ＣＦ３、ＯＣＦ３またはＯＣＨＦ２；
Ｙ１およびＹ２：それぞれの場合にＦ；
ｒ：０または１）
から成る群から選択される１種またはそれ以上の化合物をさらに含有することを特徴とする媒体。」
　ここで、上記本願発明１での、「一般式ＩＩ〜ＶＩＩＩ：・・・から成る群から選択される１種またはそれ以上の化合物をさらに含有する」との構成要件（即ち、該式で特定されるところの、置換基ＸがＦなど、Ｙ１及びＹ２がＦである化合物を含有する点）は、本願及び原出願が優先権主張の基礎としている独国特許出願のＰ４０１２０２５．２号明細書に記載されていないので、本願発明１に関して該独国特許出願のＰ４０１２０２５．２号を、優先権主張の基礎とすることができず、本願発明１は、優先権の利益を享受できないものである。 
 　　　　　　　 
 ３．原査定の理由 
 　原査定の拒絶の理由の概要は、本願の請求項１等に係る発明は、本願の出願日（１９９１年４月１２日）前に頒布された刊行物に記載された発明に基づいて当業者が容易に発明をすることができたものであるから、特許法第２９条第２項の規定により特許を受けることができない、というものであり、該刊行物として、特開平２−２３３６２６号公報（以下、「引用例１」という。）及び国際公開第９１／０３４５０号パンフレット（以下、「引用例２」という。）が提示されている。 
  　　　　　　　　　 
 ４．引用例に記載された事項 
（１）引用例１（特開平２−２３３６２６号公報）
ア．「（１）一般式   
（式中Ｒは１ないし１０個の炭素原子を有するアルキル基であり、これらの基中に存在する１個の−ＣＨ２−基または隣接していない２個の−ＣＨ２−基はＯ原子および（または）−ＣＯ−基および（または）−ＣＯＯ−基および（または）−ＣＨ＝ＣＨ−基に置き換えられてもよい。−Ａ−および−Ｂ−は１，４−シクロへキシレン、１，４−フエニレン、ピリミジン−２，５−ジイル、１，３−ジオキサン−２，５−ジイルであり、ｌは０、１または２を、ｍは０、１または２を示しｌ＋ｍ≧１である。Ｚ１およびＺ２は−ＣＯＯ−、−ＯＣＯ−、−ＣＨ２ＣＨ２−、−ＯＣＨ２−、−ＣＨ２Ｏ−、−ＣＨ＝ＣＨ−または単結合であり、Ｚ１、Ｚ２は同じかまたは異つていてもよい。）で表わされることを特徴とするトリフルオロベンゼン誘導体。 
 （２）請求項（１）記載の化合物を２〜４０重量％含有することを特徴とする液晶組成物。」（第１頁の特許請求の範囲） 
 イ．「本発明は液晶材料の一成分として用いられるトリフルオロベンゼン誘導体、さらに詳しくは、高信頼性を要するパツシブ方式およびアクテイブマトリツクス方式に有用な液晶組成物の一成分として好適な化合物、および該誘導体を含有する優れた特性を有する液晶組成物に関する。」（第１頁右欄９〜１４行） 
 ウ．「近年液晶表示素子の応用範囲の拡大に伴い、パツシブ方式およびアクテイブマトリツクス方式において液晶組成物の低消費電流化および高比抵抗率化さらにそれらの経時変化率低下等の高信頼性化および高表示コントラスト等を要求する液晶表示素子が増加しつつある。しかしながら、ＣＮ基のような分極性の強い基は前述の誘電率異方性に対する寄与とは逆に上述した消費電流、比抵抗、それらの経時変化率ひいては表示コントラストに問題があった。・・・最近これらの問題を解決するべく、末端基あるいは側鎖に１ないし２個のハロゲン原子、特に粘性の面からフツ素原子を導入した化合物が数多く発表されている。 
 　これらの化合物の例としてつぎに示す化合物があげられる。 
  
 　　　　　　　　　　　　　　　　（米国特許第４，４９０，３０５号）
　　　　　　　　　　　　　　　　　（米国特許第４，６９５，３９８号）
 ・・・ 
 
  　　　　　　　　　　　　　　　　（米国特許第４，７９７，２２８号）
 ・・・ 
 
  　　　　　　　　　　　　　　　　（米国特許第４，５４５，９２２号）
　　　　　　　　　　　　　　　　　（米国特許第４，４０５，４８８号）
 ・・・ 
 （上記式中Ｒは直鎖状のアルキル基を示す。） 
 　これらの化合物の多くは、比較的安定で信頼性が高い液晶材料であると報告されているが、Δεは約＋３〜＋５程度と比較的小さく、また、これらの化合物のみからなる液晶組成物のΔεも小さく駆動電圧を低下させることはできない。 
 　本発明はこれらの問題点を解決することが目的であり、安定性にすぐれかつΔεが正で大きい化合物を提供することである。」（第２頁右上欄１０行〜第３頁左下欄１行） 
エ．「これら各式の化合物の中で特に好ましい化合物を次に例示する。 
 
　　　　　　　　　　　　　　　　　　　　　　（Ｉａａ） 
 ・・・ 
           　　　　　　　　　　　　　　　　　　　　　　　　　　　　
　　　　　　　　　　　　　　　　　　　　　　（Ｉｄａ）
 
　　　　　　　　　　　　　　　　　　　　　　（Ｉｄｂ）
 
　　　　　　　　　　　　　　　　　　　　　　（Ｉｅａ） 
 ・・・
 
　　　　　　　　　　　　　　　　　　　　　　（Ｉｇａ）
　　　　　　　　　　　　　　　　　　　　　　（Ｉｇｂ）
・・・
 　これらの式において、アルキル基Ｒは１ないし１０個の炭素原子を有するアルキル基であり、これらの基中に存在する１個の−ＣＨ２−基または隣接していない２個の−ＣＨ２−基は、Ｏ原子および（または）−ＣＯ−基および（または）−ＣＯＯ−基および（または）−ＣＨ＝ＣＨ−基に置き換えられてもよく、または分岐鎖状アルキル基であることもできるが、特に好ましくは直鎖状である。」（第４頁左上欄７行〜第５頁左上欄１行） 
オ．「本発明によるこれらの液晶組成物は、式Ｉで示される化合物の少なくとも一種を包含する２〜２５種、好ましくは３〜１５種の成分からなる。その他の構成成分はネマチック物質、特に・・・フェニルシクロヘキサン化合物、シクロヘキシルビフェニル化合物・・・１，２−ジフェニルエタン化合物、１−フェニル−２−シクロヘキシルエタン化合物・・・の群に属する既知物質から選択するのが好ましい。」（第７頁左下欄１行〜右下欄８行） 
カ．「以下の実施例は本発明を制限なく説明しようとするものである。 
 　Ｃ−Ｉ点：結晶−等方性液体相転移点 
 　Ｃ−Ｎ点：結晶−ネマチック相転移点 
 　Ｎ−Ｉ点：ネマチック相−等方性液体相転移点 
 全ての温度は摂氏度（℃）で示す。 
 実施例１ 
 １−（トランス−４−ペンチルシクロヘキシル）−３，４，５−トリフルオロベンゼンの製造（式Ｉａａで、Ｒ＝Ｃ５Ｈ１１−の化合物、化合物Ｎｏ．１） 
 ・・・ 
 実施例４ 
 １−〔トランス−４−（トランス−４−プロピルシクロヘキシル）シクロヘキシル〕−３，４，５−トリフルオロベンゼンの製造（式ＩｄａでＲ＝Ｃ３Ｈ７−の化合物、化合物Ｎｏ．３１） 
 ・・・ 
実施例５ 
 ４´−（トランス−４−プロピルシクロヘキシル）−３，４，５−トリフルオロビフェニルの製造（式ＩｇａでＲ＝Ｃ３Ｈ７−の化合物、化合物Ｎｏ．４１）
・・・
 実施例６ 
 １−（トランス−４−プロピルシクロヘキシル）２−〔トランス−４−（３，４，５−トリフルオロフェニル）シクロヘキシル〕エタンの製造（式ＩｄｂでＲ＝Ｃ３Ｈ７−の化合物、化合物Ｎｏ．５１） 
 ・・・ 
 実施例７ 
 １−（トランス−４−エチルシクロヘキシル）−２−（３，４，５−トリフルオロビフェニル−４´−イル）エタンの製造（式ＩｇｂでＲ＝Ｃ２Ｈ５−の化合物、化合物Ｎｏ．６１） 
 ・・・ 
実施例９ 
 １−（トランス，トランス−４−プロピルビシクロヘキシル）−２−（３，４，５−トリフルオロフェニル）エタンの製造（式ＩｅａでＲ＝Ｃ３Ｈ７−の化合物、化合物Ｎｏ．８１） 
 ・・・」（第８頁右上欄７行〜第１３頁右下欄末行） 
 キ．「応用例１
　　　　　　　　　　　　　　　　　　　　　　３３．３３重量部
 
　　　　　　　　　　　　　　　　　　　　　　３３．３３　〃　 
 
　　　　　　　　　　　　　　　　　　　　　　３３．３３　〃 
 からなる液晶組成物ＡのＮ−Ｉ点は１１２．４℃、２０℃における粘度は２５．７ｃＰ、Δｎは０．０８１であり、この液晶組成物をセル厚８．７μｍのＴＮセルに封入しそのしきい値電圧を調べたところ２．５６Ｖであった。この液晶組成物８５重量部に本発明の実施例１（化合物Ｎｏ．１）に示した化合物１５重量部を加えた液晶組成物のＮ−Ｉ点は、７７．７℃、２０℃における粘度は１７．９ｃＰであった。この液晶組成物を前述のＴＮセルに封入しそのしきい値電圧を調べたところ、１．９４Ｖに低下した。 
 応用例２ 
 　応用例１で使用した液晶組成物Ａ：８５重量部と本発明の実施例４に示した化合物（化合物Ｎｏ．３１）１５重量部よりなる液晶組成物を調整した。この液晶組成物のＮ−Ｉ点は１１０．７℃、２０℃における粘度は２５．０ｃＰであった。この液晶組成物を前述のＴＮセルに封入したもののしきい値電圧は２．３２Ｖであった。 
 応用例３ 
 　応用例１で使用した液晶組成物８５重量部と実施例６（化合物Ｎｏ．５１）に示した本発明の化合物１５重量部より液晶組成物を調整した。この液晶組成物のＮ−Ｉ点は１０７．４℃、２０℃における粘度は２４．９ｃＰであった。この組成物を前述のＴＮセルに封入したもののしきい値電圧は２．１２Ｖであった。 
 応用例４ 
 　応用例１で使用した液晶組成物８５重量部と実施例９（化合物Ｎｏ．８１）に示した本発明の化合物１５重量部より液晶組成物を調整した。この液晶組成物のＮ−Ｉ点は１１０．０℃、２０℃における粘度は２５．７ｃＰであった。この液晶組成物を前述のＴＮセルに封入したもののしきい値電圧は２．３８Ｖであった」（第１９頁左下欄１行〜第２０頁左上欄３行） 
 ク．「（発明の効果）
　本発明によって提供される化合物は誘電率の異方性Δεが大きく、低粘度であるので、これらの化合物を使用することにより得られる液晶組成物の粘度を上昇させることなく、駆動電圧を低下させることが可能となった。」（第２０頁左上欄第４〜９行） 
（２）引用例２（国際公開第９１／０３４５０号パンフレット） 
 　（摘記は和訳で示す。特表平４−５０１５７５号公報参照。訳語は、該公報の記載を改めている箇所がある。） 
 ケ．「１．下記の式Ｉで示されるフルオロベンゼン誘導体、
式中、
　Ｒは、Ｈであり、あるいはＲは、炭素原子１〜１５個を有するアルキル基またはアルケニル基であり、この基は、非置換であるか、あるいは置換基として１個のＣＮまたはＣＦ３を有するか、あるいは置換基として少なくとも１個のハロゲンを有しており、そしてこれらの基中に存在する１個または２個以上のＣＨ２基は、場合によりそれぞれ相互に独立して、Ｏ原子が相互に直接に結合しないものとして、−Ｏ−、−Ｓ−、
、−ＣＯ−、−ＣＯ−Ｏ−、−Ｏ−ＣＯ−または−Ｏ−ＣＯ−Ｏ−により置き換えられていてもよく、
　Ａ１およびＡ２は、それぞれ相互に独立して、
（ａ）トランス−１，４−シクロヘキシレン基、この基中に存在する１個のＣＨ２基または隣接していない２個以上のＣＨ２基はまた、−Ｏ−および／または−Ｓ−により置き換えられていてもよい、
（ｂ）１，４−フェニレン基、この基中に存在する１個または２個のＣＨ基はまた、Ｎにより置き換えられていてもよい、
（ｃ）１，４−シクロヘキセニレン、１，４−ビシクロ〔２．２．２〕オクチレン、ピペリジン−１，４−ジイル、ナフタレン−２，６−ジイル、デカヒドロナフタレン−２，６−ジイルおよび１，２，３，４−テトラヒドロナフタレン−２，６−ジイルよりなる群からの基であり、
　上記の基（ａ）および基（ｂ）は、場合によりＣＮまたはフッ素により置換されていてもよく、
　Ｚ１およびＺ２は、それぞれ相互に独立して、−ＣＯ−Ｏ−、−Ｏ−ＣＯ−、−ＣＨ２Ｏ−、−ＯＣＨ２−、−ＣＨ２ＣＨ２−、−ＣＨ＝ＣＨ−、−Ｃ≡Ｃ−または単結合であり、あるいは基Ｚ１および基Ｚ２のうちの一つはまた、−（ＣＨ２）４−または−ＣＨ＝ＣＨ−ＣＨ２ＣＨ２−であることができ、
　Ｌは、ＨまたはＦであり、
　ｍは、０、１または２であり、
　Ｙは、ＦまたはＣｌであり、そして
　Ｑは、単結合、−ＣＦ２−、−ＯＣＦ２−または−ＯＣＨＦ−である、
　ただし、Ｑが単結合である場合には、ＬはＦである。
２．液晶媒体の成分として、式Ｉで示される化合物を使用すること。
３．少なくとも２種の液晶成分を含有する液晶媒体であって、式Ｉで示される化合物のうちの少なくとも１種を含有することを特徴とする液晶媒体。」（第７９〜８１頁　特許請求の範囲１〜３項）
コ．「本発明の目的は、液晶媒体の成分として適しており、特に比較的小さい粘度および比較的大きい誘電異方性を、同時に有する、新規で安定な液晶化合物もしくはメソーゲン性化合物を見い出すことにある。
　ここに、式Ｉで示される化合物は、液晶媒体の成分として、格別に適することが見い出された。特に、これらの化合物は、比較的小さい粘度を有する。これらの化合物を使用することによって、広いメソフェース範囲を有し、かつまた有利な光学異方性値および誘電異方性値を有する、安定な液晶媒体を得ることができる。これらの媒体はさらにまた、非常に良好な低温挙動を有する。」（第３頁９〜２２行）
サ．「式Ｉで示される化合物は、広い用途範囲を有する。置換基を選択することによって、これらの化合物は、液晶媒体の大部分を構成する基材として使用することができる。しかしながら、式Ｉで示される化合物はまた、他の種類の化合物からの液晶基材に加えて、このような誘電体の誘電異方性および／または光学異方性に影響を与えることができ、さらに／または、そのしきい電圧および／またはその粘度を最適にすることができる。
　式Ｉで示される化合物は、純粋な状態で無色であり、電気光学用途に対して好ましい温度範囲で、液晶メソフェースを形成する。これらの化合物は、化学物質、熱および光に対して非常に良好な安定性を有する。
　従って、本発明は、式Ｉで示される化合物およびこれらの化合物を液晶媒体の成分として使用することに関するものである。」（第５頁１８行〜第６頁７行）
シ．「本発明による媒体は、好ましくは３種、４種または５種の本発明に係る化合物を含有する。」（第４２頁１５〜１７行）
ス．「以下の例は、本発明を説明のために示すものであって、本発明を制限しようとするものではない。上述のおよび後述の記載において、示されているパーセンテージは、すべて重量による。温度は摂氏度で示されている。Ｆｐ．は融点を表わし、そしてＫｐ．は透明点を表わす。さらにまた、Ｋは結晶状態を表わし、Ｎ＝ネマティック相、Ｓ＝スメクティック相そしてＩ＝等方性相である。２種のこれらの記号間の数字は、転移温度である。Δｎは、光学異方性であり（５８９ｎｍ，２０℃）そして粘度（ｍｍ２／秒）は、２０℃で測定した。」（第４３頁５〜１３行）
セ．「
例４６
 
例４７〜６８
　同様にして、相当するフェノール化合物から、下記の化合物が得られる：
・・・
（６８）（式Ｉにおいて）Ｒがｎ−ペンチル、（Ａ１−Ｚ１）ｍ−Ａ２−Ｚ２−が
、Ｑ−ＹがＯＣＦ３、ＬがＨの化合物」（第５４頁１行〜第５５頁１９行）
ソ．「
例１４４
　４−（トランス−４−ｎ−ペンチルシクロヘキシル）−２−フルオロ安息香酸０．１モルおよびＳＦ４　０．３モルの混合物を、・・・蒸留および結晶化による慣用の精製によって、４−（トランス−４−ｎ−ペンチルシクロヘキシル）−２−フルオロベンゾトリフルオライドが得られる。
例１４５
　ｎ−ヘキサン１０ｍｌ中の４−（トランス−４−ｎ−プロピルシクロヘキシル）−４′−トリフルオロメチルビフェニル０．０１モルの溶液に、・・・常法でクロマトグラフィおよび結晶化を行ない、４−（トランス−４−ｎ−プロピルシクロヘキシル）−３′−フルオロ−４′−トリフルオロメチルビフェニルを得る。
例１４６〜１７５
　例１４４または例１４５と同様にして、相当する前駆化合物から、下記の化合物が得られる：
・・・
（１６６）（式Ｉにおいて）Ｒがｎ−プロピル、（Ａ１−Ｚ１）ｍ−Ａ２−Ｚ２−が
、Ｑ−ＹがＣＦ３、ＬがＨの化合物．Ｋ１１５Ｉ　Δε＝＋１０．２
・・・」（第６０頁１行〜第６２頁８行）
タ．「
・・・
・・・
　」（第７０頁１３行〜第７８頁１１行）
　　　 
 ５．対比・判断  
 　引用例１には、本願発明１と同様な、パッシブ方式及びアクテイブマトリツクス方式などに有用な液晶組成物つまり液晶媒体に係る発明が記載されており（摘記イ参照）、そこでは、その液晶組成物（液晶媒体）の一成分として好適な、安定性にすぐれ、誘電率の異方性Δεが正で大きく、低粘度である化合物として、その特許請求の範囲の（１）項に、本願発明１で規定する一般式ＩＩ〜ＶＩの化合物を含む特定のトリフルオロベンゼン誘導体（以下、「引用例１のトリフルオロベンゼン誘導体」という。）が記載されており、しかも、該一般式ＩＩ〜ＶＩの化合物は、具体的実施例（製造例）も記載されている（摘記ア、ウ（特に第３頁右上欄末行〜左下欄１行）、エ、カ、ク参照）。 
　さらに、引用例１には、ＣＮ基のような分極性の強い基を有する化合物の問題点を解決するために、本願発明１で規定する一般式Ｉの化合物などの、末端基あるいは側鎖に１ないし２個のハロゲン原子、特に粘性の面からフツ素原子を導入した化合物が知られているとされており（摘記ウ（特に第２頁右下欄３行〜第３頁右上欄下から８行）参照）、そして、引用例１のトリフルオロベンゼン誘導体は、本願発明１で規定する一般式Ｉの化合物など周知のフルオロ基含有液晶化合物の「Δεは約＋３〜＋５程度と比較的小さく、また、これらの化合物のみからなる液晶組成物のΔεも小さく駆動電圧を低下させることはできない。」などの点を改善するためのものであること（摘記ウ（特に第３頁右上欄下から７行〜左下欄１行）参照）が記載されている。
　そして、その改善の効果を示す例として、引用例１の応用例１〜４には、周知のフルオロ基含有液晶化合物の混合物から成る組成物Ａに、本願発明１で規定する一般式ＩＩ〜ＩＶの化合物に該当する、化合物Ｎｏ．１（一般式ＩＩの化合物に該当）、化合物Ｎｏ．３１（一般式ＩＩの化合物に該当）、化合物Ｎｏ．５１（一般式ＩＶの化合物に該当）及び化合物Ｎｏ．８１（一般式ＩＩＩの化合物に該当）をそれぞれ配合した組成物、すなわち、周知のフルオロ基含有液晶化合物と本願発明１で規定する一般式ＩＩ〜ＩＶの化合物から成る群から選択される１種の化合物を含有することを特徴とする液晶組成物（液晶媒体）が記載されており、それらが、（配合前より）しきい値電圧が低下し、粘度は上昇しないという改善された特性となることも記載されている（摘記キ及びエ、カ参照）。 
　ここで、上記応用例で用いられた周知のフルオロ基含有液晶化合物はいずれも、摘記ウで例示された化合物のうちの
に該当する三環の末端ジフルオロ化合物であるが、これは、同じく摘記ウに例示されていて、本願発明１で規定する一般式Ｉの化合物（二環の末端ジフルオロ化合物）である
と同様に液晶組成物（液晶媒体）の成分として使用されることが周知のものであり（摘記ウ、特開昭６３−６１０８３号公報参照）、しかも、同じく摘記ウに例示されている、二環の末端モノフルオロ化合物（符号ＰＣＨ−５Ｆなどの化合物）や他の三環の末端ジフルオロ化合物（符号ＢＣＨ−５Ｆ．ＦやＥＣＣＰ−３Ｆ．Ｆなどの化合物）と引用例１のトリフルオロベンゼン誘導体（符号ＣＣＰ−３Ｆ．Ｆ．ＦやＢＣＨ−５Ｆ．Ｆ．Ｆなどの化合物）とを含有する液晶媒体も公知である（摘記タ参照）から、引用例１の記載全体及び該周知、公知の技術事項からみて、引用例１には、「（周知のフルオロ基含有液晶化合物である）本願発明１で規定する一般式Ｉの化合物と引用例１のトリフルオロベンゼン誘導体、例えば本願発明１で規定する一般式ＩＩ〜ＩＶの化合物から成る群から選択される１種の化合物、を含有することを特徴とする液晶組成物（液晶媒体）」（以下、「引用発明」という。）が記載されているに等しいものと認められる。
　そこで、本願発明１と引用発明とを対比すると、引用発明での配合化合物は、いずれも正の誘電異方性を有する極性化合物である（摘記ウ（特に第３頁右上欄下から７行〜左下欄１行）、ク参照）から、両者は「正の誘電異方性を有する極性化合物の混合物を基礎とする液晶媒体であって、本願発明１で規定する一般式Ｉの化合物と本願発明１で規定する一般式ＩＩ〜ＩＶから成る群から選択される１種の化合物を含有することを特徴とする液晶媒体。」である点で一致し、前者は、さらに本願発明１で規定する式Ｉ”の１種又はそれ以上の化合物を含有するのに対し、後者は、そのような化合物を含有していない点で相違する。 
　この相違点について検討する。
　引用例２には、引用例１のトリフルオロベンゼン誘導体及び本願発明１で規定する式Ｉ”の化合物を含む化合物、及び、それらの化合物を含有する液晶媒体が記載されており（摘記ケ参照）、それらの化合物が、液晶媒体の成分として格別に適し、比較的小さい粘度を有し、また、それらの化合物を使用することによって、広いメソフェース範囲を有し、かつまた有利な光学異方性値及び誘電異方性値を有する、安定な、非常に良好な低温挙動を有する液晶媒体を得ることができること（摘記コ参照）が記載されており、この引用例２の記載から明らかなように、本願発明１で規定する式Ｉ”の化合物は、引用例１のトリフルオロベンゼン誘導体と同様に、液晶媒体の成分として好適に用いられ、好ましい液晶媒体を成すことは、当業者に公知の技術的事項である。
　しかも、引用例２には、本願発明１で規定する式Ｉ”の化合物の具体的実施例（製造例）も記載されており（摘記セ、ソ参照）、例えば、本願発明１で規定する式Ｉ”の化合物でＹがＦで、Ｘ’がＣＦ３である化合物に該当する（１６６）の化合物については、Δεが＋１０．２という大きな正の値を有するという具体的物性も明記されている（摘記ソ参照）。
　さらに、引用例２には、引用例２に記載の化合物は、他の種類の化合物からの液晶基材に加えて、誘電異方性及び／又は光学異方性に影響を与えることができ、さらに／又は、そのしきい電圧及び／又はその粘度を最適にすることができること（摘記サ参照）、及び、該化合物を、３種、４種又は５種など複数含有しうること（摘記シ参照）も記載されている。
　そして、引用例１にも、引用例１のトリフルオロベンゼン誘導体を含む液晶組成物（液晶媒体）は、他の構成成分として複数の既知物質を含みうるものである（摘記オ参照）と記載されているから、引用発明に、引用例２に記載されているように、引用例１のトリフルオロベンゼン誘導体と同様に液晶媒体の成分として好適に用いられ、好ましい液晶媒体を成すことが公知の本願発明１で規定する式Ｉ”の化合物を更に含有することは、当業者の容易に想到し得るところであり、それによる効果も、引用例１、２の効果に係る記載（摘記イ、ウ、ク、コ、サ参照）からみて、当業者の予想するところである。 
 　　　　 
６．むすび 
 　以上のとおり、本願発明１は、本願の出願日前に頒布された刊行物である上記引用例１、２に記載された発明に基づいて当業者が容易に発明をすることができたものであり、特許法第２９条第２項の規定により特許を受けることができないから、本願の請求項２ないし１４に係る発明について審理をするまでもなく、本願は拒絶すべきものである。 
 　よって、結論のとおり審決する。